(57)【要約】【課題】窒化アルミニウム基板と光反射層との密着性を確保しつつ、ほぼ可視光領域全域で従来より高い反射特性を有する発光素子搭載用基板を提供する。【解決手段】窒化アルミニウム基板２と、窒化アルミニウム基板２上の一部に設けられ、発光素子７側の受電端子と接続される電極３ａ及び３ｂと、窒化アルミニウム基板２上であって、電極３ａ及び３ｂが設けられていない部分に設けられたガラスセラミックスを有する光反射層４とを備え、ガラスセラミックスは、ＬＴＣＣ用低温焼結ガラス粒子と、珪酸塩化合物粒子とを含む。【選択図】図１
2015144210.tif 000002
【特許請求の範囲】
【請求項１】
窒化アルミニウム基板と、
前記窒化アルミニウム基板上の一部に設けられ、発光素子側の受電端子と接続される電極と、
前記窒化アルミニウム基板上であって、前記電極が設けられていない部分に設けられたガラスセラミックスを有する光反射層と、を備え、
前記ガラスセラミックスは、ＬＴＣＣ用低温焼結ガラス粒子と、珪酸塩化合物粒子とを含むことを特徴とする発光素子搭載用基板。
【請求項２】
前記光反射層の熱膨張率は、３．５ｐｐｍ／℃以上、５．０ｐｐｍ／℃以下であることを特徴とする請求項１に記載の発光素子搭載用基板。
【請求項３】
前記光反射層は、前記ＬＴＣＣ用低温焼結ガラス粒子の含有量が、２０ｗｔ％以上、６０ｗｔ％以下であり、前記珪酸塩化合物粒子の含有量が、３５ｗｔ％以上、６０ｗｔ％以下であることを特徴とする請求項１または２に記載の発光素子搭載用基板。
【請求項４】
前記ＬＴＣＣ用低温焼結ガラス粒子は、ホウ珪酸ガラス粒子、アルミノ珪酸ガラス粒子、ソーダ石灰ガラス粒子、ホウ珪酸亜鉛ガラス粒子の内のいずれか１種以上からなることを特徴とする請求項１から３のいずれかに記載の発光素子搭載用基板。
【請求項５】
前記珪酸塩化合物粒子は、珪酸ジルコニウム粒子であることを特徴とする請求項１から４のいずれかに記載の発光素子搭載用基板。
【請求項６】
前記ガラスセラミックスは、さらに、アルミナ粒子を含むことを特徴とする請求項１から５のいずれかに記載の発光素子搭載用基板。
【請求項７】
請求項１から６のいずれかに記載の発光素子搭載用基板の光反射層上に設けられて、且つ、前記電極の周囲を囲む凸状部を有することを特徴とする発光素子搭載用基板。
【請求項８】
請求項１から７のいずれかに記載の発光素子搭載用基板に発光素子を搭載したことを特徴とする発光デバイス。
【請求項９】
前記発光素子は、ＬＥＤであることを特徴とする請求項８に記載の発光デバイス。
【発明の詳細な説明】
【技術分野】
【０００１】
本発明は、ＬＥＤ（Light Emitting Diode）等の発光素子が搭載される発光素子搭載用基板及びそれを用いた発光デバイスに関する。
【背景技術】
【０００２】
近年、ＬＥＤ等の発光素子を搭載した発光デバイスの高出力化に伴い、ＬＴＣＣ（低温同時焼成セラミックス、Low Temperature Co-fired Ceramics）基板やアルミナ基板では、放熱性が不十分であるという問題が顕在化してきた。このため、発光素子が搭載される絶縁基板として、放熱性が高い窒化アルミニウム基板が用いられるようになってきた。
しかし、窒化アルミニウム基板は、空気中の水分と反応した場合、アンモニアを発生させる。それとともに、窒化アルミニウム基板の表面に水酸化アルミニウム層が形成される。表面に水酸化アルミニウム層が形成された窒化アルミニウム基板に電極パターンを形成した場合、電極パターンの密着強度が低下する。また、この水酸化アルミニウム層は、基板の電気絶縁性や放熱性を低下させる。
【０００３】
そこで、窒化アルミニウム基板の表面に保護層として、酸化アルミニウム層を形成することにより、水酸化アルミニウム層の形成を抑制する手法が提案されている（特許文献１）。この保護層には、窒化アルミニウム基板との密着性も当然、求められる。
ところで、ＬＥＤ等の発光素子を搭載した発光デバイスにおいては、発光効率の高効率化が求められている。そこで、窒化アルミニウム基板の保護層に光反射機能を持たせた光反射層を設けることが提案されている。例えば、特許文献２には、図９に示すように、窒化アルミニウム基板９０２の表面に光反射層９０４として、窒化アルミニウム粒子を焼結体にした層を形成した発光素子搭載用基板９０１が開示されている。窒化アルミニウム基板９０２上の表面側電極９０３ａ上には発光素子が搭載され、表面側電極９０３ｂには、発光素子からの配線が接続される。裏面側電極９０６は、導電ランドを構成し、フィルドビア９０５で表面側電極９０３ａ及び９０３ｂと裏面側電極９０６とは電気的に接続される。この発光素子搭載用基板９０１は、放熱性が高いとともに、光反射層９０４の反射率が４０〜７０％と高い。
【先行技術文献】
【特許文献】
【０００４】
【特許文献１】国際公開第２００９／１１９６０３号
【特許文献２】特開２０１０−４０８７１号公報
【発明の概要】
【発明が解決しようとする課題】
【０００５】
特許文献２の発光素子搭載用基板９０１の反射率の高さは、ある時期においては社会的要請を満足させるものであった。しかし、その後の発光素子の発光強度の向上に伴って、さらに高い反射率を持った発光素子搭載用基板の開発が急務となっている。
本発明は上記課題に鑑みてなされたものであり、窒化アルミニウム基板と光反射層との密着性を確保しつつ、ほぼ可視光領域全域で従来より高い反射特性を有する発光素子搭載用基板を提供することを目的とする。
【課題を解決するための手段】
【０００６】
上記課題を解決するため、本発明の一態様に係る発光素子搭載用基板は、窒化アルミニウム基板と、前記窒化アルミニウム基板上の一部に設けられ、発光素子側の受電端子と接続される電極と、前記窒化アルミニウム基板上であって、前記電極が設けられていない部分に設けられたガラスセラミックスを有する光反射層と、を備え、前記ガラスセラミックスは、ＬＴＣＣ用低温焼結ガラス粒子と、珪酸塩化合物粒子とを含む。
【０００７】
また、本発明の別の態様では、前記光反射層の熱膨張率は、３．５ｐｐｍ／℃以上、５．０ｐｐｍ／℃以下とすることもできる。
また、本発明の別の態様では、前記光反射層は、前記ＬＴＣＣ用低温焼結ガラス粒子の含有量が、２０ｗｔ％以上、６０ｗｔ％以下であり、前記珪酸塩化合物粒子の含有量が、３５ｗｔ％以上、６０ｗｔ％以下とすることもできる。
【０００８】
また、本発明の別の態様では、前記珪酸塩化合物粒子は、珪酸ジルコニウム粒子とすることもできる。
また、本発明の別の態様では、前記ガラスセラミックスは、さらに、アルミナ粒子を含むこともできる。
また、本発明の別の態様では、発光素子搭載用基板の光反射層上に設けられて、且つ、前記電極の周囲を囲む凸状部を有することもできる。
【０００９】
また、本発明の別の態様では、上記の発光素子搭載用基板に発光素子を搭載した発光デバイスとすることもできる。
また、本発明の別の態様では、発光素子は、ＬＥＤとすることもできる。
【発明の効果】
【００１０】
本発明の一態様に係る発光素子搭載用基板では、窒化アルミニウム基板が用いられ、その上にＬＴＣＣ用低温焼結ガラス粒子と、珪酸塩化合物粒子とを含むガラスセラミックスを有する光反射層が形成されている。これにより、従来の光反射層よりも高い反射率を得ることができる。また、この光反射層は、熱膨張率が窒化アルミニウム基板に近く、窒化アルミニウム基板との密着性は確保されている。
【００１１】
従って、本発明の一態様に係る発光素子搭載用基板によれば、窒化アルミニウム基板と光反射層との密着性を確保しつつ、ほぼ可視光領域全域で従来より高い反射特性を有する発光素子搭載用基板を提供することができる。
【図面の簡単な説明】
【００１２】
【図１】実施の形態１に係る発光素子搭載用基板１の断面図である。
【図２】実施の形態１に係る発光素子搭載用基板１の平面図である。
【図３】実施例及び比較例、並びに、窒化アルミニウム基板の反射率の可視光スペクトルの測定結果である。
【図４】実施例及び比較例の光反射層の材料比率、反射率、及び、ＴＣＴ特性の測定結果である。
【図５】実施の形態１に係る発光デバイス１００１の断面図である。
【図６】実施の形態２に係る発光素子搭載用基板１０１の断面図である。
【図７】実施の形態２に係る発光素子搭載用基板１０１の平面図である。
【図８】実施の形態２に係る発光デバイス１１０１の断面図である。
【図９】従来技術に係る発光素子搭載用基板９０１の断面図である。
【発明を実施するための形態】
【００１３】
本発明を実施するための形態を、図面を参照して詳細に説明する。
＜実施の形態１＞
（発光素子搭載用基板１）
図１は、実施の形態１に係る発光素子搭載用基板１の断面図を示している。発光素子搭載用基板１は、窒化アルミニウム基板２と、その上に形成された表面側電極３ａ及び３ｂと、光反射層４とを有する。発光素子搭載用基板１の表面側電極３ａ及び３ｂと反対側には、裏面側電極６が形成されている。表面側電極３ａ及び３ｂと裏面側電極６とは、フィルドビア５で電気的に接続されている。
【００１４】
窒化アルミニウム基板２は、結晶粒が密に詰まった構造を有する高熱伝導性窒化アルミニウム焼結体である。窒化アルミニウム基板２の熱伝導率は、１７０Ｗ／ｍＫ以上、２５０Ｗ／ｍＫ以下であり、高い放熱性を有している。窒化アルミニウム基板２の厚みは０．１ｍｍ以上、１．０ｍｍ以下が望ましい。
表面側電極３ａは、その上に発光素子（不図示）が搭載され、表面側電極３ｂには、発光素子からの配線（不図示）が接続される。表面側電極３ａ及び３ｂの材料としては、Ｃｕ、Ａｇ、Ａｕ等を用いることができる。表面側電極３ａ及び３ｂの厚みは、０．２μｍ以上、２０μｍ以下が望ましい。
【００１５】
光反射層４は、窒化アルミニウム基板２上であって、表面側電極３ａ及び３ｂが設けられていない部分と表面側電極３ａ及び３ｂ上の一部に形成される（図２参照）。光反射層４の厚みは、０．０５ｍｍ以上、０．２ｍｍ以下が望ましい。光反射層４は、ガラスセラミックスを主成分とした焼結体からなる。光反射層４のガラスセラミックスは、２０ｗｔ％以上、６０ｗｔ％以下のＬＴＣＣ用低温焼結ガラス粒子と、３５ｗｔ％以上、６０ｗｔ％以下の珪酸塩化合物粒子と、その他のセラミックス粒子とを合わせて１００ｗｔ％となるように構成される。珪酸塩化合物としては、例えば、珪酸ジルコニウムを用いることができる。その他、珪酸亜鉛（ウィレマイト）、珪酸マンガン、珪酸カルシウム等を用いてもよい。また、その他のセラミックスとしては、例えば、アルミナ粒子が挙げられる。アルミナ以外にも石英やコージェライト等の熱膨張率の小さいセラミックスを少量添加してもよい。ＬＴＣＣ用低温焼結ガラス粒子の熱膨張率は、３．０ｐｐｍ／℃以上、５．５ｐｐｍ／℃以下であり、珪酸塩化合物の熱膨張率は、３．５ｐｐｍ／℃以上、４．５ｐｐｍ／℃以下である。そして、光反射層４の熱膨張率は、３．５ｐｐｍ／℃以上、５．０ｐｐｍ／℃以下に調整される。
【００１６】
フィルドビア５は、窒化アルミニウム基板２を厚さ方向（Ｚ軸方向）に貫通している。
裏面側電極６は、半田で照明器具等に取り付けられる導電ランドを構成している。裏面側電極６の材料としては、Ｃｕ、Ａｇ、Ａｕ等を用いることができる。裏面側電極６の厚みは、５μｍ以上、２０μｍ以下が望ましい。
図２は、実施の形態１に係る発光素子搭載用基板１の平面図を示している。発光素子搭載用基板１の表面側電極３ａ及び３ｂが露出している部分以外の部分は、光反射層４で覆われている。発光素子搭載用基板１を平面視したときのサイズは、例えば、３．５ｍｍ×３．５ｍｍである。
【００１７】
光反射層４のガラスセラミックスは、ＬＴＣＣ用低温焼結ガラス粒子と珪酸塩化合物粒子とを主成分としている。
光反射層４の熱膨張率は、３．５ｐｐｍ／℃以上、５．０ｐｐｍ／℃以下に調整されている。一方、窒化アルミニウム基板２の熱膨張率は、４．０ｐｐｍ／℃以上、５．０ｐｐｍ／℃以下である。つまり、光反射層４の熱膨張率を窒化アルミニウム基板２の熱膨張率と同程度にしている。これにより、両者の界面における膨れ、剥がれやクラック等の不具合の発生を抑制することができ、密着性を高めることができる。ここで、光反射層４の熱膨張率の下限値を３．５ｐｐｍ／℃とし、窒化アルミニウム基板２の熱膨張率の下限値４．０ｐｐｍ／℃よりも０．５ｐｐｍ／℃程、小さくしたのは次の理由による。図１においてＳで示した部分は、光反射層４が表面側電極３ａまたは３ｂの上に積層されている。この部分Ｓでは、表面側電極に使用する金属が光反射層４内に拡散して、熱膨張率が少し大きくなる場合がある。そのマージンを持たせるために、光反射層４の熱膨張率の下限値は、窒化アルミニウム基板２の熱膨張率の下限値４．０ｐｐｍ／℃よりも０．５ｐｐｍ／℃程、小さくしているのである。
【００１８】
他方、光反射層４の熱膨張率の上限値は、光反射層４が表面側電極の上に積層されない場合を考慮して、窒化アルミニウム基板２と同じ５．０ｐｐｍ／℃としている。
光反射層４は、ＬＴＣＣ用低温焼結ガラス粒子と珪酸塩化合物粒子の他に、アルミナ粒子を有していてもよい。アルミナ粒子を添加することによって、ガラスの結晶化を防ぐことができる。即ち、不要なガラスの結晶の発生を抑制することができる。
【００１９】
尚、実施の形態１では、表面側電極と裏面側電極とを電気的に接続するフィルドビア５を用いた。しかし、これに加えて、放熱用のフィルドビアを発光素子が搭載される表面側電極３ａの下部に設けて、より高い放熱性を得るようにしてもよい。この放熱用のフィルドビアとしては、例えば、銀（熱伝導率：４２０Ｗ／ｍＫ）や銅（熱伝導率：４１０Ｗ／ｍＫ）等を用いることができる。
（実施例１）
窒化アルミニウム基板２として、スルーホールを有する平板状の基板を用意した。熱伝導率は、１７０Ｗ／ｍＫ以上、２５０Ｗ／ｍＫ以下とし、熱膨張率は、４．５ｐｐｍ／℃とした。厚みは、０．２５ｍｍであった。窒化アルミニウム基板２のスルーホールに、銀粉末と、有機バインダーとしてのエチルセルロースと、溶剤としてのテルピネオールとを混合してなる銀ペーストを流し込んだ。これにより、発光素子搭載表面側と裏面側とを電気的に接続するフィルドビア５を形成した。次に、銀ペーストを発光素子搭載表面側と裏面側とに印刷し、８００〜９００℃で焼成して、表面側電極３ａ及び３ｂと、裏面側電極６とを得た。次に、ＬＴＣＣ用低温焼結ガラス粒子（熱膨張率：４．０ｐｐｍ／℃）と、珪酸ジルコニウム粒子（熱膨張率：４．０ｐｐｍ／℃）と、アルミナ粒子（熱膨張率：７．０ｐｐｍ／℃）をそれぞれ平均粒径Ｄ５０＝２．０μｍにて用意した。Ｄ５０とは、メジアン径とも呼ばれ、粉体をある粒子径から２つに分けたときに、大きい側と小さい側とが等量となる径のことである。そして、ＬＴＣＣ用低温焼結ガラス粒子：珪酸ジルコニウム粒子：アルミナ粒子＝５０：４０：１０の重量割合で配合した。この配合をしたものと有機バインダー及び溶剤とを合わせて、３本ロールにて混錬し、光反射層４作製用の高反射ガラスペーストを得た。この高反射ガラスペーストを窒化アルミニウム基板２の光反射層４の形成箇所に０．２０ｍｍの厚みで塗布し、再度、８００〜９００℃で焼成して光反射層４を備えた発光素子搭載用基板１を得た。
（比較例１）
光反射層に銀（Ａｇ）金属膜を用いた以外は実施例１と同様にして作製した発光素子搭載用基板を得た。
（比較例２）
光反射層として、ＬＴＣＣ用低温焼結ガラス粒子（熱膨張率：４．０ｐｐｍ／℃）と、酸化ジルコニウム粒子（熱膨張率：１１ｐｐｍ／℃）と、石英粒子（熱膨張率：０．５ｐｐｍ／℃）をそれぞれ平均粒径Ｄ５０＝２．０μｍにて用意した。そして、ＬＴＣＣ用低温焼結ガラス粒子：酸化ジルコニウム粒子：石英粒子＝５０：２０：３０の重量割合で配合した。この光反射層以外は、実施例１と同様にして作製した発光素子搭載用基板を得た。
（実験及び結果）
実施例１と、比較例１と、比較例２の光反射層について、分光光度計を用いて、全反射率測定を行った。リファレンスは、硫酸バリウムを用いた。可視光スペクトルの測定結果を図３に示す。参考までに、窒化アルミニウム基板２単体の可視光スペクトルも測定した。また、これら３つのサンプルについて、光反射層のＴＣＴ（Temperature Cycle Test）測定を行った。ＴＣＴ測定とは、１２５℃×１５ｍｉｎ から −５５℃×１５ｍｉｎの熱処理を１サイクルとし、５００サイクル行った後における光反射層の膨れ、剥がれやクラックの有無を観察して行うものである。光反射層に膨れ、剥がれやクラックの確認できないものを合格（○）、確認できたものを不合格（×）と評価した。以上の測定・評価結果をまとめたものを図４に示す。
【００２０】
実施例１は、ほぼ可視光領域全域で８０％以上と高い反射特性が得られた。また、ＴＣＴ特性も合格であった。比較例１は、銀１００％であるため、反射率は初期値としては高いが、時間の経過とともに酸化や硫化で黒色化し、反射率が著しく低下していく。よって、比較例１は信頼性面でＮＧである。比較例２は、実施例１同様に、ほぼ可視光領域全域で８０％以上と高い反射特性が得られた。しかし、ＴＣＴ特性が不合格であった。この理由は次の通りである。実施例１では、光反射層４の熱膨張率が、窒化アルミニウム基板２の熱膨張率に近いため、ＴＣＴ試験を行っても光反射層４と窒化アルミニウム基板２との界面で膨れ、剥がれやクラックが起きにくい。つまり、光反射層４と窒化アルミニウム基板２との密着性が高い。一方、比較例２は、熱膨張率が高い酸化ジルコニウム粒子（熱膨張率：１１ｐｐｍ／℃）を含んでいて、光反射層の熱膨張率が窒化アルミニウム基板の熱膨張率と近くない。その結果、ＴＣＴ試験で両者の界面で膨張率や収縮率のズレが生じて、膨れ、剥がれやクラックが発生するのである。
（発光デバイス１００１）
図５は、発光素子搭載用基板１を用いた発光デバイス１００１の断面図を示している。発光デバイス１００１は、発光素子搭載用基板１の表面側電極３ａに発光素子７の一方の受電端子７ａが電気的に接続されている。発光素子７の他方の受電端子７ｂと表面側電極３ｂとは、ボンディングワイヤ８で電気的に接続されている。発光素子７とボンディングワイヤ８は、封止樹脂９で覆われている。
【００２１】
発光素子７は、例えば、ＬＥＤ（発光ダイオード）等を用いることができる。ＬＥＤは、単色のＬＥＤをそのまま用いてもよい。また、発光ピーク波長４００ｎｍ未満の紫外線ＬＥＤまたは発光ピーク波長４００ｎｍ〜４８０ｎｍの青色ＬＥＤと各色の蛍光体とを組み合わせて白色を含めた各色に発光するＬＥＤを用いてもよい。発光素子７は、下面側が図示しないリード等で表面側電極３ａに接続されている。
【００２２】
ボンディングワイヤ８は、発光素子７の受電端子７ｂと表面側電極３ｂとを電気的に接続する。
封止樹脂９は、発光素子７とボンディングワイヤ８を封止する。封止樹脂９は、エポキシ樹脂やシリコーン樹脂等の透光性樹脂を硬化して形成する。封止樹脂９は、発光素子７を保護し固定するとともに、発光素子７の発光する光を放射面９ａ側に導く。封止樹脂９には、透光性樹脂中に蛍光体粒子を混合してもよい。発光素子７が青色ＬＥＤの場合、青色光を黄色光に波長変換する蛍光体粒子を用いると、青色ＬＥＤからの青色光と蛍光体粒子からの黄色光で白色光が得られる。
【００２３】
発光デバイス１００１における発光素子７が発する光の多くは、発光デバイス１００１の放射面９ａから外部に放射される。しかし、発光素子７から光反射層４に向かって進む光や、封止樹脂９とその上の空気との界面で反射して、発光素子搭載用基板１側に戻ってくる光も存在する。しかしながら、発光デバイス１００１は、光反射層４を有しているため、これらの光を反射して、放射面９ａ側に導くことができる。これにより、発光効率の高い発光デバイス１００１が得られる。
＜実施の形態２＞
（発光素子搭載用基板１０１）
図６は、実施の形態２に係る発光素子搭載用基板１０１の断面図を示している。発光素子搭載用基板１０１は、発光素子搭載用基板１の光反射層４上であって、発光素子搭載用基板１の外周から内側にかけて凸状部１０を有している。図７は、実施の形態２に係る発光素子搭載用基板１０１の平面図を示している。発光素子搭載用基板１０１の表面側電極３ａ及び３ｂは、その周囲が凸状部１０で囲まれている。発光素子搭載用基板１０１は、凸状部１０を有する点を除いて発光素子搭載用基板１と同一である。
【００２４】
凸状部１０は、例えば、光反射層４と同じ材料で構成される。凸状部１０のＺ軸方向の厚みは、０．１ｍｍ以上、０．６ｍｍ以下が望ましい。凸状部１０の内側の側面１０ａと光反射層４の主面とのなす角度θ（テーパー角度θと称す）は、例えば、９０°であるが、９０°に限定されるものではなく、９０°未満であってもよい。テーパー角度θは、例えば、３０°以上、９０°未満でもよい。凸状部１０の外側の側面１０ｂと光反射層４の主面とのなす角度は、ほぼ９０°である。
【００２５】
この凸状部１０のテーパー角度θを変えることによって、発光素子からの光の配光特性を調整することができる。また、図８のように、発光素子搭載用基板１０１に発光素子７と、ボンディングワイヤ８と、封止樹脂９とを形成して発光デバイス１１０１を作製する際にも凸状部１０は、以下のメリットを有する。まず、凸状部１０は、封止樹脂９を形成する時のダムとしての効果を奏する。また、ボンディングワイヤ８を側面から保護するという効果も得られる。
【００２６】
尚、凸状部１０は、必ずしも図６及び７のように、発光素子搭載用基板１の外周から内側にかけて形成していなくともよい。表面側電極３ａ及び３ｂを囲むように形成していれば、任意の場所に形成してもよい。
＜その他の事項＞
（１）実施の形態１及び２では、発光素子としてＬＥＤを主として用いたが、これに限定されるものではない。例えば、ＬＤ（レーザーダイオード）素子やＥＬ（エレクトロルミネッセンス）素子等を発光素子としてもよい。
（２）実施の形態１及び２において、ＬＴＣＣ用低温焼結ガラス粒子は、ホウ珪酸ガラス粒子、アルミノ珪酸ガラス粒子、ソーダ石灰ガラス粒子、ホウ珪酸亜鉛ガラス粒子等の内のいずれか１種以上からなる。
（３）実施の形態１及び２において、発光素子側の受電端子とは、発光素子のアノード及びカソードを意味する。
（４）本発明に係る発光素子搭載用基板及び発光デバイスは、実施の形態の部分的な構成を、適宜組み合わせてなる構成であってもよい。また、実施の形態に記載した材料、数値等は好ましいものを例示しているだけであり、それに限定されることはない。さらに、本発明の技術的思想の範囲を逸脱しない範囲で、構成に適宜変更を加えることは可能である。本発明は、発光素子搭載用基板及び発光デバイス全般に広く利用可能である。
【産業上の利用可能性】
【００２７】
本発明は、例えば、ＬＥＤ素子等を用いた発光デバイス用の基板として幅広く利用することができる。
【符号の説明】
【００２８】
１、１０１．          発光素子搭載用基板
２．                  窒化アルミニウム基板
３ａ、３ｂ．          表面側電極
４．                  光反射層
５．                  フィルドビア
６．                  裏面側電極
７．                  発光素子
７ａ、７ｂ．          受電端子
８．                  ボンディングワイヤ
９．                  封止樹脂
１０．                凸状部
１００１、１１０１．  発光デバイス
【図１】
2015144210.tif 000003
【図２】
2015144210.tif 000004
【図３】
2015144210.tif 000005
【図４】
2015144210.tif 000006
【図５】
2015144210.tif 000007
【図６】
2015144210.tif 000008
【図７】
2015144210.tif 000009
【図８】
2015144210.tif 000010
【図９】
2015144210.tif 000011